Une masse noire sans carbone à faible teneur en cuivre et en aluminium provenant d'une batterie, ayant une teneur en eau inférieure ou égale à 1,0 % en poids, une teneur totale en éléments métalliques de nickel, de cobalt et de manganèse supérieure ou égale à 50,0 % en poids, une teneur en lithium supérieure ou égale à 5,5 % en poids, une teneur en cuivre inférieure ou égale à 0,8 % en poids, une teneur en aluminium inférieure ou égale à 1,0 % en poids et une teneur en carbone inférieure ou égale à 0,2 % en poids. Procédé de préparation de la masse noire sans carbone à faible teneur en cuivre et en aluminium issue de batterie selon la revendication 1, comprenant les étapes suivantes : S1 : décharger et démonter une batterie lithium-ion usagée, puis placer celle-ci dans une solution de chlorure de calcium pour la broyer afin d'obtenir un matériau broyé ; S2 : tremper le matériau broyé dans une solution de chlorure de calcium, et ajouter un modificateur de surface et un agent moussant pour obtenir une suspension, gonfler la suspension, séparer une scorie de graphite flottant, puis soumettre une suspension restante à une séparation solide-liquide pour obtenir un résidu de filtre ; S3 : sécher le résidu de filtre pour obtenir un résidu de filtre séché, puis mélanger le résidu de filtre séché avec un solvant organique non polaire ayant un point d'ébullition élevé pour obtenir une suspension organique, chauffer la suspension organique à une température de 200 °C à 250 °C sous agitation, puis tamiser la suspension organique à une température de 200 °C à 250 °C pour obtenir un matériau surdimensionné et un matériau sous-dimensionné, le solvant organique non polaire ayant un point d'ébullition élevé ayant un point d'ébullition de 200 °C ou plus ; et S4 : condenser le matériau sous-dimensionné à une température de 50 °C à 80 °C et réaliser une séparation solide-liquide pour obtenir le solvant organique non polaire ayant un point d'ébullition élevé et un matériau solide, et soumettre le matériau solide à une calcination aérobie pour obtenir la masse noire à faible teneur en cuivre et en aluminium sans carbone à partir de la batterie. Procédé de préparation selon la revendication 2, à l'étape S1, la solution de chlorure de calcium ayant une concentration de 0,1 mol/L à 1 mol/L, et une teneur en solides lors du broyage étant contrôlée pour être de 100 g/L à 200 g/L. Procédé de préparation selon la revendication 2, à l'étape S1, le matériau broyé ayant une granulométrie inférieure ou égale à 5 cm. Procédé de préparation selon la revendication 2, à l'étape S2, le trempage durant 2 h à 4 h. Procédé de préparation selon la revendication 2, à l'étape S2, le modificateur de surface étant au moins l'un parmi le méthanol, l'éthanol, le propanol ou le kérosène. Procédé de préparation selon la revendication 2, à l'étape S2, l'agent moussant étant le méthylisobutylcarbinol. Procédé de préparation selon la revendication 2, à l'étape S3, le solvant organique non polaire ayant le point d'ébullition élevé étant au moins l'un parmi le sébacate de dibutyle, l'acide oléique, la glycérine, le phtalate de dioctyle ou le sébacate de dioctyle. Procédé de préparation selon la revendication 2, à l'étape S3, un rapport solide-liquide du résidu de filtre au solvant organique non polaire ayant le point d'ébullition élevé étant de 100 g/L à 200 g/L. Procédé de préparation selon la revendication 2, à l'étape S4, la calcination aérobie étant réalisée à une température de 500 °C à 1 000 °C.